(57)【特許請求の範囲】
【請求項１】
水性媒体中に、平均粒径が０．１μｍ以下の銀超微粒子、ポリマーラテックス、および水溶性ハロゲン化物を含有する銀超微粒子含有組成物を基材表面に塗布・乾燥させることによりパターンを作製し、該パターンに紫外線の照射および／または水分の再付与を行うことにより導電性を発現させることを特徴とする導電性パターン作製方法。
【請求項２】
前記銀超微粒子含有組成物が、ポリマーラテックスおよび水溶性ハロゲン化物を、下記の式を満足する範囲で含有することを特徴とする請求項１記載の導電性パターン作製方法。
２．９３＜Ａ／Ｂ＜１６８
Ａ：銀超微粒子含有組成物中のポリマーラテックス固形分濃度（単位：質量％）
Ｂ：水溶性ハロゲン化物質量モル濃度（単位：ｍｏｌ／ｋｇ）
【発明の詳細な説明】
【技術分野】
【０００１】
本発明は、焼結工程および浸漬処理が不要であり、導電性に極めて優れた導電性パターンの作製を可能にする銀超微粒子含有組成物を提供するもの、および該銀超微粒子含有組成物を使用した導電性パターン作製方法を提供するものである。
【背景技術】
【０００２】
平均粒径が１μｍ以下の銀超微粒子、特に０．１μｍ以下の銀超微粒子は、極めて高い表面エネルギーによる融点低下や、局在化表面プラズモンによる電場増強効果等の特徴を有することから、導電性材料、表面増強ラマン散乱分光、太陽電池、光輝性塗料、色材等の様々な分野での応用が期待されており、特に導電性材料としての使用検討が進んでいる。この場合、銀超微粒子は一般的に水および／または有機溶媒に分散された銀超微粒子分散液の形で使用される。
【０００３】
導電性材料としての使用検討が進んでいる理由として、従来の平均粒径が１μｍ以上の銀粒子や銀フレーク粉末を用いた場合と異なり、極めて高い表面エネルギーにより容易な処理で粒子間の融着を促進することが出来る可能性があり、実用性の向上が期待出来ること、インクジェット方式等のノズルタイプのパターン作製装置を用いた導電性パターン作製に適していること等が挙げられる。
【０００４】
このような銀超微粒子を用いた導電性材料は、例えば微細配線、ＲＦＩＤアンテナや地上デジタル放送の受信アンテナ等の各種アンテナ、電磁波シールド、有機ＴＦＴのゲート、ソース、ドレイン電極、各種ディスプレイのデータ電極、アドレス電極、太陽電池の集電電極等の導電性パターン、バンプ等の端子、複数層からなるプリント配線基板における配線パターンおよび配線層間のコンタクトホールやビアホール、電子部品の電極といった導電性部材の作製用途で期待されている。これらの用途の場合、導電性材料はスピンコート塗布法、スクリーン印刷法、インクジェット印刷法、ディスペンサー塗布法等の各種印刷方法やディップ法等の各種塗布方法により、所望される導電性パターンあるいは導電性部材の製造が行われる。
【０００５】
上記の用途に用いる導電性材料は、得られた導電性パターンあるいは導電性部材の導電性が高いことが求められ、また導電性パターンあるいは導電性部材の製造に必要なコストは低いことが好ましく、迅速な製造方法ならびに容易に作製可能な導電性材料が求められていた。
【０００６】
上記のような各種印刷方法や塗布方法を用いて基材上に作製したパターンは、一般的にその段階では導電性を有さない。一般的に銀超微粒子をはじめとする金属超微粒子は、その高い表面エネルギーに起因する粒子間の意図しない融着を抑制するため、分散液中にて表面を保護剤で被覆された形で存在しており、導電性の発現のためにはこの保護剤を除去する過程が必須である。
【０００７】
保護剤を除去する方法としては従来、高温での焼結が一般的であった。例えば、特開２００１−３５２５５号公報（特許文献１）には、半導体基板上に銀配線を作製する際の乾燥・焼結工程で蒸発するような有機溶媒と、平均粒径が０．０１μｍ以下の銀含有超微粒子とを混合し、該超微粒子の表面が該有機溶媒で覆われて個々に独立して分散しており、粘度が室温で５０ｍＰａ・ｓ以下である銀超微粒子独立分散液が開示されており、３００℃の温度で焼結し銀の薄膜とすることで、極めて高い導電性を得ている。
【０００８】
しかし、上記のような高温を用いた保護剤の除去方法では、使用する基材は耐熱性を有する基材、例えばガラス、ポリイミド、セラミック等に限定されてしまうという課題があった。
【０００９】
焼結に必要な温度を下げるため、熱以外の形で外部からエネルギーを与えることにより保護剤の除去を促進する試みはこれまでに多数行われており、例えば特開２００６−２６６０２号公報（特許文献２）では、金属超微粒子分散液の塗布・乾燥により得たパターンに対し、電子線もしくは紫外線を照射することで微粒子表面を被覆する保護剤の遊離・除去を促進し、その後２００℃以下の比較的低温で焼結することで１０−４Ω・ｃｍ未満の導電性を有する金属薄膜を作製する方法が開示されている。しかし１０−４Ω・ｃｍ未満という値は導電性材料として必ずしも満足出来る値ではなく、該文献中では１０−５Ω・ｃｍ未満の導電性を得る方法として酸発生剤や増感剤を添加しているが、取り扱いの困難性やコストの増大を招くという課題があった。
【００１０】
また、特開２００６−２０２６０４号公報（特許文献３）では、樹脂の硬化剤として機能する末端基を有した有機化合物を金属粒子の保護剤として使用し、紫外線もしくは電子線の照射により保護剤を脱離させ、金属粒子とともに塗布した樹脂を硬化させ、パターンを作製する方法が開示されている。しかし該文献中で１０−４Ω以下の導電性を得た実施例では、パターンに対し１２０℃３０分間という低温だが比較的長時間の焼結を行っており、実際の導電性部材の製造において単位時間あたりの製造効率の低下、コストの増大を招くという課題があった。
【００１１】
これに対し、特開２００８−４３７５号公報（特許文献４）では、保護剤で被覆された金属超微粒子に対し水溶性ハロゲン化物を作用させることで、該金属超微粒子の成長とそれに伴う相互接続の形成と推測される現象により、一切の焼結を行うことなく基材上で導電性を発現させる方法が開示されている。該文献では、水溶性ハロゲン化物を作用させる方法として、（１）基材上に水溶性ハロゲン化物そのもの、あるいはその化合物を含む層を事前に作製し、その後金属超微粒子分散液によりパターンを作製する方法、（２）金属超微粒子分散液によるパターン作製後、その上に水溶性ハロゲン化物水溶液を作用させる方法、（３）金属超微粒子分散液と水溶性ハロゲン化物水溶液をパターン作製直前に混合し、基材上にパターンを作製する方法、（４）水を含まない無極性有機溶媒中に、金属超微粒子と水溶性ハロゲン化物とを共に分散し、パターン作製後に有機溶媒を除く方法等が例示されている。該文献に従えば、高い導電性を有する導電性パターンが容易に得られる。
【００１２】
以上の（１）〜（４）の方法において、特に（３）、（４）の方法は、（１）のように基材上に事前に層を作製する必要がなく、また（２）のようにパターン作製後に溶液を作用させる必要もなく簡便である。これは浸漬処理が忌避される一部電子部品実装工程で使用する導電性材料として好都合である。とりわけ、（３）の方法は（４）と比較して、水溶性ハロゲン化物を水溶液の形で添加することからより高い導電性が得られる。
【００１３】
しかし、上記（３）の方法に従い作製した導電性パターンは、比較的良好な導電性を示すものの、実際に導電性材料として用いるには依然改善の余地があるものであり、より高い導電性が求められていた。
【００１４】
ポリマーラテックスを導電性材料へ用いることは従来から知られており、例えば特公平７−２６０４４号公報（特許文献５）には、ニッケルフレーク粉末とポリウレタンラテックスを含有するペイント染料の製造方法が記載されている。しかしながら最終的に得られる導電性は不十分であり、また実施例には導電性パターンの作製に周囲温度での１６時間の乾燥を行うとの記載もあり、導電性材料として実用性に乏しいものであった。
【先行技術文献】
【特許文献】
【００１５】
【特許文献１】特開２００１−３５２５５号公報
【特許文献２】特開２００６−２６６０２号公報
【特許文献３】特開２００６−２０２６０４号公報
【特許文献４】特開２００８−４３７５号公報
【特許文献５】特公平７−２６０４４号公報
【発明の概要】
【発明が解決しようとする課題】
【００１６】
本発明の目的は、金属超微粒子分散液の塗布により導電性パターンを作製する方法において、焼結工程および浸漬処理が不要であり、導電性に極めて優れた導電性パターンが得られる銀超微粒子含有組成物、および導電性パターン作製方法を提供することにある。
【課題を解決するための手段】
【００１７】
本発明の上記目的は、以下の発明によって基本的に達成された。
１．水性媒体中に、平均粒径が０．１μｍ以下の銀超微粒子、ポリマーラテックス、および水溶性ハロゲン化物を含有する銀超微粒子含有組成物を基材表面に塗布・乾燥させることによりパターンを作製し、該パターンに紫外線の照射および／または水分の再付与を行うことにより導電性を発現させることを特徴とする導電性パターン作製方法。
２．前記銀超微粒子含有組成物が、ポリマーラテックスおよび水溶性ハロゲン化物を、下記の式を満足する範囲で含有することを特徴とする上記１記載の導電性パターン作製方法。
２．９３＜Ａ／Ｂ＜１６８
Ａ：銀超微粒子含有組成物中のポリマーラテックス固形分濃度（単位：質量％）
Ｂ：水溶性ハロゲン化物質量モル濃度（単位：ｍｏｌ／ｋｇ）
【発明の効果】
【００１８】
本発明によれば、金属超微粒子分散液の塗布により導電性パターンを作製する方法において、焼結工程および浸漬処理が不要であり、導電性に極めて優れた導電性パターンが得られる銀超微粒子含有組成物、および導電性パターン作製方法を提供することが出来る。
【発明を実施するための形態】
【００１９】
以下、本発明を詳細に説明する。
【００２０】
本発明者らは、水性媒体中に、平均粒径が０．１μｍ以下の銀超微粒子、ポリマーラテックス、および水溶性ハロゲン化物を含有することを特徴とする銀超微粒子含有組成物は、その塗布・乾燥により作製したパターンに高い導電性が発現し、更に紫外線の照射および／または水分の再付与を行うことによって極めて高い導電性が発現するという事実を見出した。そして銀超微粒子とポリマーラテックス、または銀超微粒子と水溶性ハロゲン化物を含む銀超微粒子含有組成物では十分な導電性が得られず、これに対し銀超微粒子含有組成物が、銀超微粒子、ポリマーラテックス、および水溶性ハロゲン化物を含むことによる相乗効果によって、極めて導電性の高い導電性パターンが得られるという事実は、当業者にとって驚くべき事実であった。その機構は不明であるが、パターン内部にポリマーラテックスおよび銀超微粒子からなる立体構造が構築されるとともに、水溶性ハロゲン化物の作用による銀超微粒子の相互接続の形成が進行し、続く該パターンへの紫外線の照射および／または水分の再付与により相互接続が完成し、その結果、極めて導電性に優れた導電性パターンが得られるものと推定される。
【００２１】
本発明において水性媒体とは銀超微粒子含有組成物中の固形分以外の溶媒部分を示し、水が少なくとも８０質量％以上であることを示し、好ましくは９０質量％以上であり、特に好ましくは９８質量％以上であることを意味する。水以外に含まれる溶媒としては、アルコール類、グリコール類等の水と混和性の高い有機溶媒を例示することが出来る。
【００２２】
本発明で用いられる銀超微粒子とは、銀の占める割合が少なくとも５０質量％以上である金属超微粒子であり、好ましくは銀の占める割合が７０質量％以上であり、特に好ましくは９０質量％以上である。銀以外に含まれる金属としては、金、銅、白金、パラジウム、ロジウム、ルテニウム、イリジウム、オスミウム、ニッケル、ビスマスを挙げることが出来る。銀以外の金属は銀超微粒子中に含まれていても良く、銀超微粒子と銀以外の金属の超微粒子が混合していても良い。
【００２３】
銀超微粒子の平均粒径は、得られる導電性の観点から０．１μｍ以下である。なお、銀超微粒子の平均粒径は、電子顕微鏡下での観察により求めることが出来る。詳細にはポリエチレンテレフタレートフィルムの上に、銀超微粒子分散液を塗布、乾燥させ、走査型電子顕微鏡にて観察し、一定面積内に存在する１００個の粒子各々の投影面積に等しい円の直径を粒子径として平均し求める。
【００２４】
銀超微粒子としては、不活性ガス中で金属を蒸発させガスとの衝突により冷却・凝縮し回収するガス中蒸発法、レーザー照射のエネルギーにより液中で蒸発・凝縮し回収するレーザーアブレーション法、水溶液中で溶液中金属イオンを還元し生成・回収する化学的還元法、有機金属化合部の熱分解による方法、金属塩化物の気相中での還元による方法、酸化物の水素中還元法等、公知の種々の方法により製造されたものを好ましく用いることが出来る。本発明においては、銀超微粒子含有組成物の作製が容易になる点より化学的還元法で作製されたものがより好ましい。
【００２５】
本発明で用いられるポリマーラテックスについて説明する。本発明においては水性媒体を使用するため、ポリマーラテックスとしては、単独重合体や共重合体等各種公知のラテックスの水分散物であるエマルジョンを用いることが好ましい。単独重合体としては酢酸ビニル、塩化ビニル、スチレン、メチルアクリレート、ブチルアクリレート、メタクリロニトリル、ブタジエン、イソプレン等の重合体があり、共重合体としてはエチレン・ブタジエン共重合体、スチレン・ブタジエン共重合体、スチレン・ｐ−メトオキシスチレン共重合体、スチレン・酢酸ビニル共重合体、酢酸ビニル・塩化ビニル共重合体、酢酸ビニル・マレイン酸ジエチル共重合体、メチルメタクリレート・アクリロニトリル共重合体、メチルメタクリレート・ブタジエン共重合体、メチルメタクリレート・スチレン共重合体、メチルメタクリレート・酢酸ビニル共重合体、メチルメタクリレート・塩化ビニリデン共重合体、メチルアクリレート・アクリロニトリル共重合体、メチルアクリレート・ブタジエン共重合体、メチルアクリレート・スチレン共重合体、メチルアクリレート・酢酸ビニル共重合体、アクリル酸・ブチルアクリレート共重合体、メチルアクリレート・塩化ビニル共重合体、ブチルアクリレート・スチレン共重合体、エチレン塩化ビニル共重合体、ポリエステル、各種ポリウレタン等がある。この中でもポリエステルラテックス、アクリルラテックスおよびポリウレタンラテックスを用いることが好ましく、更に導電性の観点からポリウレタンラテックスが好ましい。ポリマーラテックスの平均粒径は０．０１〜１０μｍであることが好ましく、更に好ましくは０．０２〜５μｍである。なお、得られる導電性の観点よりポリマーラテックスの平均粒径は銀超微粒子よりも大きい方が好ましい。
【００２６】
本発明で用いられる水溶性ハロゲン化物としては、ハロゲン化水素、無機塩類等を挙げることが出来る。ハロゲン化水素として、塩酸、臭化水素酸等を挙げることが出来る。無機塩類として、リチウム塩、ナトリウム塩、カリウム塩、アンモニウム塩、ジルコニウム塩、アルミニウム塩、マグネシウム塩、カルシウム塩、アンモニウム塩等を挙げることが出来る。例えば、塩化リチウム、塩化ナトリウム、塩化カリウム、塩化カルシウム、塩化アンモニウム、臭化リチウム、臭化ナトリウム、臭化カリウム、臭化カルシウム、臭化アンモニウム、沃化リチウム、沃化ナトリウム、沃化カリウム等を挙げることが出来る。
【００２７】
例示した水溶性ハロゲン化合物は、１種または２種以上組み合わせて用いることが出来る。得られる導電性の観点より、塩化ナトリウム、塩化カリウム、塩化アンモニウムが特に好ましい。
【００２８】
ポリマーラテックスおよび水溶性ハロゲン化物の含有量としては、下記の式を満足することが好ましい。
２．９３＜Ａ／Ｂ＜１６８
Ａ：銀超微粒子含有組成物中のポリマーラテックス固形分濃度（単位：質量％）
Ｂ：水溶性ハロゲン化物質量モル濃度（単位：ｍｏｌ／ｋｇ）
ここで水溶性ハロゲン化物質量モル濃度とは、水溶性ハロゲン化物の物質量を、銀超微粒子含有組成物の全質量から銀、ポリマーラテックス固形分、水溶性ハロゲン化物等の溶質の質量を差し引いた値で除した値を意味する。
【００２９】
Ａ／Ｂが上記の式を満足しない場合、つまりポリマーラテックス、水溶性ハロゲン化物のいずれかの含有量が過剰である場合、作製したパターンの導電性が低下する場合がある。また、水溶性ハロゲン化物の含有量が過剰である場合、銀超微粒子含有組成物の分散安定性が低下する場合がある。
【００３０】
導電性部材を形成する基材としては、特に限定されることはなく、例えばポリエチレン・ポリプロピレン等のポリオレフィン系樹脂、環状オレフィン系樹脂、ポリ塩化ビニル・塩化ビニル共重合体等の塩化ビニル系樹脂、エポキシ樹脂、ポリアリレート、ポリサルフォン、ポリエーテルサルフォン、ポリイミド、フッ素樹脂、フェノキシ樹脂、トリアセテート、ポリエチレンテレフタレート、ポリイミド、ポリフェニレンスルファイド、ポリエチレンナフタレート、ポリカーボネート・ポリメチルメタクリレート等のアクリル樹脂、セロファン、ナイロン、スチレン系樹脂、ＡＢＳ樹脂等の各種樹脂類、石英ガラス、無アルカリガラス、結晶化透明ガラス、パイレックス（登録商標）ガラス、サファイア等の各種ガラス、Ａｕ、Ａｇ、Ｐｂ、Ａｌ、Ｃｒ、Ｐｔ、Ｃｕ、Ｍｏ等の金属およびそれらにドーパントを加えた材料、ＩＴＯ（酸化インジウム錫）、ＦＴＯ、ＺｎＯ、Ａｌ２Ｏ３、ＭｇＯ、ＢｅＯ、ＺｒＯ２、Ｙ２Ｏ３、ＴｈＯ２、ＣａＯ等の金属酸化物、ＡｌＮ、ＧａＮ、ＳｉＮ等の金属窒化物、ＳｉＣ、ＴａＣ等の金属炭化物、ＧＧＧ（ガドリニウム・ガリウム・ガーネット）、単結晶シリコン、微結晶シリコン、多結晶シリコン、アモルファスシリコン等の無機半導体材料、ペンタセンおよびその誘導体、オリゴチオフェンおよびその誘導体、ベンゾチオフェン誘導体、テトラベンゾポルフィリンおよびその誘導体等の有機半導体材料、ポリイミドやポリパラキシレンにより形成されたゲート絶縁膜、ポリチオフェン、ポリエチレンジオキシチオフェン（ＰＥＤＯＴ）等の導電性高分子、ＬＴＣＣや積層セラミックコンデンサを形成するために用いられるグリーンシート類、紙等を挙げることができ、必要に応じそれらを併用しても良い。用途に応じてこれらの材料から適宜選択して、フィルム状等の可撓性基材、または剛性のある基材とすることが出来る。
【００３１】
基材に用いられる紙としては特に制限はなく、一般的な紙を任意に用いることが出来る。例えば、アート紙、コート紙、板紙、上質紙等の印刷用紙、ＰＰＣ用紙等の情報用紙、インクジェット用紙、ポリオレフィン樹脂被覆紙、和紙、不織布、合成紙等を挙げることが出来る。本発明においては、水溶性ハロゲン化物の拡散によるパターンの導電性低下を避けるため、非吸水性の基材を用いることが好ましい。
【００３２】
本発明で得られた銀超微粒子含有組成物を基材表面へ塗布する方法としては、例えば、スクリーン印刷、ディスペンサー塗布、スピンコート塗布、インクジェット印刷、フレキソ印刷、グラビア印刷、オフセットグラビア印刷、凸版印刷等公知の方法が挙げられる。乾燥方法は、ドライヤーや自然乾燥といった任意の方法を使用することが出来るが、導電性パターンに十分な強度を与えるためには、銀超微粒子含有組成物中に含まれるポリマーラテックスの最低造膜温度以上で乾燥を行うことが好ましい。
【００３３】
本発明にてパターンに照射する紫外線には、光源として波長１８０〜４００ｎｍの近紫外線領域を利用することが一般に好ましい。この領域以外の、例えば青色、紫色領域の可視光（波長４００〜５００ｎｍ）を併用することも可能である。
【００３４】
波長１８０〜４００ｎｍの近紫外線領域の紫外線、ならびに、波長４００〜５００ｎｍの青色、紫色領域の可視光の光源としては、例えば、低圧水銀ランプ、高圧水銀ランプ、超高圧水銀ランプ、メタルハライドランプ、ケミカルランプ、水銀−キセノンランプ、エキシマランプ、ショートアーク灯、ヘリウム−カドニウムレーザー、アルゴンレーザー、エキシマレーザー、ＵＶ無電極ランプ、ＬＥＤ等が挙げられる。例えば、水銀の原子線は、１８４．９ｎｍ、２５３．７ｎｍ、３６５．０ｎｍ、４３５．８ｎｍに輝線を示す。また、２４０ｎｍ〜４８０ｎｍの深紫外から青色領域にピーク波長を示すＬＥＤを挙げることが出来る。また、光源として太陽光を用いることも可能である。照射条件はそれぞれの光源によって異なるが、紫外線の照射量は１０ｍＪ／ｃｍ２〜１０Ｊ／ｃｍ２であることが好ましい。
【００３５】
また、紫外線の代わりに電子線を用いることも可能ではあるが、装置が簡便であり、設備コストも低くて良いことから、本発明においては紫外線を用いることが好ましい。
【００３６】
本発明にてパターンに水分を再付与する方法としては、例えば（１）銀超微粒子含有組成物の塗布方法として例示した前述の方法を用い、水を塗布する、（２）スプレーノズルにより霧状水の噴霧を行う、（３）高湿度環境へ暴露する、といった方法が挙げられる。（３）の場合、温度は１０℃から８０℃が好ましく、重量絶対湿度Ｈとして０．０１ｋｇ／ｋｇＤ．Ａ．以上あることが好ましい。
【００３７】
パターンへの紫外線照射および水分の再付与は、いずれか単独で用いても導電性に極めて優れた導電性パターンが得られるが、より優れた導電性パターンを得るためには両者を併用することが好ましい。
【００３８】
導電性パターンを含む導電性部材としては、例えば微細配線、近接界通信あるいは電力電送アンテナ、ＲＦＩＤタグに用いられるアンテナ、ＧＰＳ、地上デジタル放送の受信アンテナ等の各種アンテナ、電磁波シールド、有機ＴＦＴのゲート、ソース、ドレイン電極、各種ディスプレイのデータ電極、アドレス電極、太陽電池の集電電極や裏面電極等の導電性パターン、タッチパネルの周辺電極、メンブレンスイッチの電極、貫通シリコン電極、ボンディングパッドやバンプ等の端子類、複数層からなるプリント配線基板やインタポーザ、ＬＴＣＣ、ＨＴＣＣにおける配線パターンおよび配線層間のコンタクトホールやビアホール、積層セラミック、タンタル等の固体コンデンサ、光導波路型デバイスにおける制御電極、ＳＡＷフィルタ電極等の各種電子部品の電極等を例示することが出来るが、これらに限定されるものではない。
【００３９】
また本発明で得られた銀超微粒子含有組成物に対し、ポリマー系の分散剤や界面活性剤、消泡剤、高沸点有機溶媒、増粘剤等を適宜添加し、各種の印刷および塗布方式に適した粘度、表面張力、乾燥性を有する銀ナノインク液にすることが出来る。例えば、インクジェット印刷用の銀ナノインク液として作製する場合には、公知の各種界面活性剤（例えばアルキル硫酸ナトリウム類、ポリオキシエチレンアルキルエーテル類、ポリオキシエチレンノニルフェニルエーテル硫酸ナトリウム類、フッ素系界面活性剤等）、乾燥を抑制するための高沸点有機溶媒（例えばエチレングリコールやプロピレングリコール、グリセリン等）、更に必要に応じ例えばシリコーン系の消泡剤、多糖類やポリアクリル酸等の増粘剤を適量添加し使用するインクジェットヘッドに適合するように作製を行う。
【００４０】
以下、実施例により本発明を詳しく説明するが、本発明の内容は実施例に限られるものではない。
【実施例】
【００４１】
《実施例１》
２Ｌのステンレスビーカーに平均分子量が約３００００の焙焼デキストリン（日澱化学（株）製、デキストリンＮｏ．１−Ａ）を５４．４ｇと純水８６０ｇを加え、約３０分間撹拌した。その後、硝酸銀１３１．８ｇを加え、更に約３０分間撹拌し、完全に溶解した。この液に水酸化カリウム６０．９ｇを純水８３．９ｇに溶解した液を添加し、撹拌回転数４００ｒｐｍの状態で６０分間還元反応を実施した。還元反応が終了した銀超微粒子分散液を続いて、酢酸にてｐＨ＝５．６に調整した後、ビオザイムＦ１０ＳＤ（天野エンザイム（株）製）を２００ｍｇ添加し４５℃で１時間撹拌し、残留しているデキストリンを低分子化し、７質量％の銀超微粒子分散液を得た。次に、得られた銀超微粒子分散液の精製工程として、遠心分離を実施することで、銀超微粒子と上澄み液を綺麗に分離させ、上澄み液を廃棄した。残った銀超微粒子を再分散させ、繰り返し遠心分離を実施し、上澄み液を廃棄した。その後、純水を加えて再分散し、銀超微粒子の平均粒径が０．０３μｍ、銀濃度が４７．２質量％の銀超微粒子分散液１を１１０ｇ得た。
【００４２】
銀超微粒子分散液１を３ｇ取り、活性剤（泰光油脂化学（株）製タイポールＮＬＥＳ−２２７）を０．０１ｇ、ポリマーラテックスとして第一工業製薬（株）製スーパーフレックス１５０ＨＳ（ポリウレタンラテックス、平均粒径０．１１μｍ、固形分３８質量％）を０．６４ｇ、塩化ナトリウム濃度が２質量％の水溶液を１．４２ｇ添加し、純水で濃度調整を行い、銀濃度が２０質量％、ポリマーラテックス固形分濃度が３．４３質量％、水溶性ハロゲン化物質量モル濃度が０．０９０ｍｏｌ／ｋｇの銀超微粒子含有組成物１を得た。
【００４３】
銀超微粒子分散液１を３ｇ取り、活性剤（泰光油脂化学（株）製タイポールＮＬＥＳ−２２７）を０．０１ｇ添加し、純水で濃度調整を行い、銀濃度が２０質量％の銀超微粒子含有組成物２を得た。
【００４４】
銀超微粒子分散液１を３ｇ取り、活性剤（泰光油脂化学（株）製タイポールＮＬＥＳ−２２７）を０．０１ｇ、ポリマーラテックスとして第一工業製薬（株）製スーパーフレックス１５０ＨＳ（ポリウレタンラテックス、平均粒径０．１１μｍ、固形分３８質量％）を０．６４ｇ添加し、純水で濃度調整を行い、銀濃度が２０質量％、ポリマーラテックス固形分濃度が３．４３質量％の銀超微粒子含有組成物３を得た。
【００４５】
銀超微粒子分散液１を３ｇ取り、活性剤（泰光油脂化学（株）製タイポールＮＬＥＳ−２２７）を０．０１ｇ、塩化ナトリウム濃度が２質量％の水溶液を１．４２ｇ添加し、純水で濃度調整を行い、銀濃度が２０質量％、水溶性ハロゲン化物質量モル濃度が０．０８６ｍｏｌ／ｋｇの銀超微粒子含有組成物４を得た。
【００４６】
銀超微粒子分散液１を３ｇ取り、活性剤（泰光油脂化学（株）製タイポールＮＬＥＳ−２２７）を０．０１ｇ、ポリマーラテックスとして第一工業製薬（株）製スーパーフレックス１５０ＨＳ（ポリウレタンラテックス、平均粒径０．１１μｍ、固形分３８質量％）を０．０２ｇ、塩化ナトリウム濃度が１質量％の水溶液を２．２７ｇ添加し、純水で濃度調整を行い、銀濃度が２０質量％、ポリマーラテックス固形分濃度が０．１１質量％、水溶性ハロゲン化物質量モル濃度が０．０６９ｍｏｌ／ｋｇの銀超微粒子含有組成物５を得た。
【００４７】
銀超微粒子分散液１を３ｇ取り、活性剤（泰光油脂化学（株）製タイポールＮＬＥＳ−２２７）を０．０１ｇ、ポリマーラテックスとして第一工業製薬（株）製スーパーフレックス１５０ＨＳ（ポリウレタンラテックス、平均粒径０．１１μｍ、固形分３８質量％）を０．１５ｇ、塩化ナトリウム濃度が５質量％の水溶液を１．２５ｇ添加し、純水で濃度調整を行い、銀濃度が２０質量％、ポリマーラテックス固形分濃度が０．８１質量％、水溶性ハロゲン化物質量モル濃度が０．１９ｍｏｌ／ｋｇの銀超微粒子含有組成物６を得た。
【００４８】
銀超微粒子分散液１を３ｇ取り、活性剤（泰光油脂化学（株）製タイポールＮＬＥＳ−２２７）を０．０１ｇ、ポリマーラテックスとして第一工業製薬（株）製スーパーフレックス１５０ＨＳ（ポリウレタンラテックス、平均粒径０．１１μｍ、固形分３８質量％）を０．２９ｇ、塩化ナトリウム濃度が１質量％の水溶液を２．２７ｇ添加し、純水で濃度調整を行い、銀濃度が２０質量％、ポリマーラテックス固形分濃度が１．５６質量％、水溶性ハロゲン化物質量モル濃度が０．０７０ｍｏｌ／ｋｇの銀超微粒子含有組成物７を得た。
【００４９】
銀超微粒子分散液１を３ｇ取り、活性剤（泰光油脂化学（株）製タイポールＮＬＥＳ−２２７）を０．０１ｇ、ポリマーラテックスとしてＤＩＣ（株）製ＷＬＳ−２１０（ポリカーボネート系ウレタンラテックス、平均粒径０．０５μｍ、固形分３５質量％）を０．６９ｇ、塩化ナトリウム濃度が１質量％の水溶液を２．２７ｇ添加し、純水で濃度調整を行い、銀濃度が２０質量％、ポリマーラテックス固形分濃度が３．４１質量％、水溶性ハロゲン化物質量モル濃度が０．０７２ｍｏｌ／ｋｇの銀超微粒子含有組成物８を得た。
【００５０】
銀超微粒子分散液１を３ｇ取り、活性剤（泰光油脂化学（株）製タイポールＮＬＥＳ−２２７）を０．０１ｇ、ポリマーラテックスとして三洋化成工業（株）製ユーコートＵＷＳ−１４５（ポリウレタンラテックス、平均粒径０．０２μｍ、固形分３５質量％）を０．６９ｇ、塩化ナトリウム濃度が１質量％の水溶液を２．２７ｇ添加し、純水で濃度調整を行い、銀濃度が２０質量％、ポリマーラテックス固形分濃度が３．４１質量％、水溶性ハロゲン化物質量モル濃度が０．０７２ｍｏｌ／ｋｇの銀超微粒子含有組成物９を得た。
【００５１】
銀超微粒子分散液１を３ｇ取り、活性剤（泰光油脂化学（株）製タイポールＮＬＥＳ−２２７）を０．０１ｇ、ポリマーラテックスとして高松油脂（株）製ペスレジンＡ−１１５Ｇ（ポリエステルラテックス、固形分２５質量％）を０．９７ｇ、塩化ナトリウム濃度が１質量％の水溶液を２．２７ｇ添加し、純水で濃度調整を行い、銀濃度が２０質量％、ポリマーラテックス固形分濃度が３．４３質量％、水溶性ハロゲン化物質量モル濃度が０．０７２ｍｏｌ／ｋｇの銀超微粒子含有組成物１０を得た。
【００５２】
銀超微粒子分散液１を３ｇ取り、活性剤（泰光油脂化学（株）製タイポールＮＬＥＳ−２２７）を０．０１ｇ、ポリマーラテックスとして中央理化工業（株）製ＥＳ−２１（アクリルラテックス、固形分４３質量％）を０．５７ｇ、塩化ナトリウム濃度が１質量％の水溶液を２．２７ｇ添加し、純水で濃度調整を行い、銀濃度が２０質量％、ポリマーラテックス固形分濃度が３．４６質量％、水溶性ハロゲン化物質量モル濃度が０．０７２ｍｏｌ／ｋｇの銀超微粒子含有組成物１１を得た。
【００５３】
銀超微粒子分散液１を３ｇ取り、活性剤（泰光油脂化学（株）製タイポールＮＬＥＳ−２２７）を０．０１ｇ、ポリマーラテックスとして第一工業製薬（株）製スーパーフレックス１５０ＨＳ（ポリウレタンラテックス、平均粒径０．１１μｍ、固形分３８質量％）を１．１４ｇ、塩化アンモニウム濃度が１質量％の水溶液を２．２７ｇ添加し、純水で濃度調整を行い、銀濃度が２０質量％、ポリマーラテックス固形分濃度が６．１２質量％、水溶性ハロゲン化物質量モル濃度が０．０８２ｍｏｌ／ｋｇの銀超微粒子含有組成物１２を得た。
【００５４】
銀超微粒子分散液１を３ｇ取り、活性剤（泰光油脂化学（株）製タイポールＮＬＥＳ−２２７）を０．０１ｇ、ポリマーラテックスとして第一工業製薬（株）製スーパーフレックス１５０ＨＳ（ポリウレタンラテックス、平均粒径０．１１μｍ、固形分３８質量％）を０．６４ｇ、塩化カリウム濃度が１質量％の水溶液を１．３０ｇ添加し、純水で濃度調整を行い、銀濃度が２０質量％、ポリマーラテックス固形分濃度が３．４４質量％、水溶性ハロゲン化物質量モル濃度が０．０３２ｍｏｌ／ｋｇの銀超微粒子含有組成物１３を得た。
【００５５】
銀超微粒子分散液１を３ｇ取り、活性剤（泰光油脂化学（株）製タイポールＮＬＥＳ−２２７）を０．０１ｇ、ポリマーラテックスとして第一工業製薬（株）製スーパーフレックス１５０ＨＳ（ポリウレタンラテックス、平均粒径０．１１μｍ、固形分３８質量％）を２．０ｇ、塩化ナトリウム濃度が５質量％の水溶液を０．４６ｇ添加し、純水で濃度調整を行い、銀濃度が２０質量％、ポリマーラテックス固形分濃度が１０．７質量％、水溶性ハロゲン化物質量モル濃度が０．０８１ｍｏｌ／ｋｇの銀超微粒子含有組成物１４を得た。
【００５６】
銀超微粒子分散液１を３ｇ取り、活性剤（泰光油脂化学（株）製タイポールＮＬＥＳ−２２７）を０．０１ｇ、ポリマーラテックスとして第一工業製薬（株）製スーパーフレックス１５０ＨＳ（ポリウレタンラテックス、平均粒径０．１１μｍ、固形分３８質量％）を２．６ｇ、塩化ナトリウム濃度が５質量％の水溶液を０．５ｇ添加し、純水で濃度調整を行い、銀濃度が２０質量％、ポリマーラテックス固形分濃度が１４質量％、水溶性ハロゲン化物質量モル濃度が０．０９２ｍｏｌ／ｋｇの銀超微粒子含有組成物１５を得た。
【００５７】
銀超微粒子分散液１を３ｇ取り、活性剤（泰光油脂化学（株）製タイポールＮＬＥＳ−２２７）を０．０１ｇ、ポリマーラテックスとして第一工業製薬（株）製スーパーフレックス１５０ＨＳ（ポリウレタンラテックス、平均粒径０．１１μｍ、固形分３８質量％）を３ｇ、塩化ナトリウム濃度が５質量％の水溶液を０．４６ｇ添加し、純水で濃度調整を行い、銀濃度が２０質量％、ポリマーラテックス固形分濃度が１６．１質量％、水溶性ハロゲン化物質量モル濃度が０．０８８ｍｏｌ／ｋｇの銀超微粒子含有組成物１６を得た。
【００５８】
銀超微粒子含有組成物１を、コロナ処理を施した厚み１００μｍのポリエチレンテレフタレートフィルム（三菱樹脂（株）製）上にワイヤーバーを用いて、銀の塗布量が１ｍ２あたり２．０ｇとなるよう塗布・乾燥し、導電性パターン１を得た。
【００５９】
上記導電性パターン１に対し紫外線（２５３．７ｎｍ、３６５．０ｎｍの輝線を有する）を１．１Ｊ／ｍ２照射し、導電性パターン２を得た。
【００６０】
上記導電性パターン１を５０℃８０％ＲＨ（重量絶対湿度Ｈ＝０．０６７ｋｇ／ｋｇＤ．Ａ．）の高湿条件下にて５分間放置し、導電性パターン３を得た。
【００６１】
上記導電性パターン１に対し紫外線（２５３．７ｎｍ、３６５．０ｎｍの輝線を有する）を１．１Ｊ／ｍ２照射し、その後５０℃８０％ＲＨ（重量絶対湿度Ｈ＝０．０６７ｋｇ／ｋｇＤ．Ａ．）の高湿条件下にて５分間放置し、導電性パターン４を得た。
【００６２】
銀超微粒子含有組成物２〜１６を、コロナ処理を施した厚み１００μｍのポリエチレンテレフタレートフィルム（三菱樹脂（株）製）上にワイヤーバーを用いて、銀の塗布量が１ｍ２あたり２．０ｇとなるよう塗布・乾燥し、その後紫外線（２５３．７ｎｍ、３６５．０ｎｍの輝線を有する）を１．１Ｊ／ｍ２照射し、続いて５０℃８０％ＲＨ（重量絶対湿度Ｈ＝０．０６７ｋｇ／ｋｇＤ．Ａ．）の高湿条件下にて５分間放置し、導電性パターン５〜１９を得た。
【００６３】
《実施例２》
銀超微粒子含有組成物１〜４を、コート紙（三菱製紙（株）製、坪量１５７．０ｇ／ｍ２）上にワイヤーバーを用いて、銀の塗布量が１ｍ２あたり２．０ｇとなるよう塗布・乾燥し、その後紫外線（２５３．７ｎｍ、３６５．０ｎｍの輝線を有する）を１．１Ｊ／ｍ２照射し、続いて５０℃８０％ＲＨ（重量絶対湿度Ｈ＝０．０６７ｋｇ／ｋｇＤ．Ａ．）の高湿条件下にて５分間放置し、導電性パターン２０〜２３を得た。
【００６４】
＜導電性の評価＞
上記導電性パターン１〜１９、２０〜２３それぞれについて、（株）ダイアインスツルメンツ製ロレスターＧＰを用いて電気抵抗値を測定した。各パターンのＡ／Ｂ値および試験結果を表１および表２に示す。Ａ、Ｂはそれぞれ該銀超微粒子含有組成物中のポリマーラテックス固形分濃度（単位：質量％）、水溶性ハロゲン化物質量モル濃度（単位：ｍｏｌ／ｋｇ）である。
【００６５】
【表１】
0005485729.tif 000002
【００６６】
【表２】
0005485729.tif 000003
【００６７】
表１および表２の結果より明らかなように、本発明によって、焼結処理および浸漬処理を行わなくても優れた導電性が得られることが判る。